УДАЛЕНИЕ СЕРЫ С ПРИМЕНЕНИЕМ АБСОРБЕНТА ИЗ КАРБОНАТА ЖЕЛЕЗА

1. Абсорбент для серосодержащих соединений, удаляемых из потоков газа, жидкости или смеси газа и жидкости, включающий карбонат железа в качестве основного поглощающего его компонента.
2. Абсорбент по п.1, включающий от примерно 50 до примерно 100 мас.% карбоната железа.
3. Абсорбент по п.2, включающий около 95 мас.% карбоната железа.
4. Абсорбент по п.2, дополнительно включающий от примерно 2 до примерно 10 мас.% связующего.
5. Абсорбент по п.4, включающий около 5 мас.% связующего.
6. Абсорбент по п.1, в котором карбонат железа находится в форме минерала сидерита.
7. Абсорбент по п.6, в котором сидерит находится в форме гранул.
8. Абсорбент по п.6, в котором сидерит находится в форме агломератов.
9. Абсорбент по п.6, в котором сидерит находится в форме экструдатов.
10. Абсорбент по п.4, в котором связующим является кальциевоалюминатный цемент.
11. Абсорбент по п.7, у которого гранулы имеют размер частиц в интервале от примерно 1/16 дюйма до примерно 5/16 дюйма.
12. Абсорбент по п.9, у которого экструдаты имеют длину не более чем примерно 5/16 дюйма.
13. Абсорбент для удаления серосодержащих соединений из потоков газа, жидкости или смеси газа и жидкости, включающий от примерно 50 до примерно 100 мас.% карбоната железа.
14. Абсорбент по п.13, имеющий форму агломерированного и уплотненного порошка.
15. Абсорбент по п.13, в котором карбонатом железа является сидерит.
16. Абсорбент по п.15, в котором сидерит находится в форме гранул.
17. Абсорбент по п.15, в котором сидеритом является природный сидерит.
18. Абсорбент по п.14, имеющий форму частиц, выбираемую из группы, состоящей из таблеток, кусков, сфероидов и гранул.
19. Абсорбент по п.15, включающий порошкообразный сидерит в комбинации со связующим.
20. Абсорбент по п.19, в котором связующим является кальциевоалюминатный цемент.
21. Абсорбент по п.19, включающий от примерно 50 до примерно 100 мас.% сидерита, от примерно 2 до 10 мас.% связующего, и содержание влаги менее чем 3 мас.%.
22. Абсорбент по п.19, в котором порошкообразный сидерит имеет размер частиц около 100 меш.
23. Абсорбент по п.14, изготавливаемый путем смешивания порошкообразного сидерита и кальциевоалюминатного цемента в присутствии воды, и затем экструдирования, классифицирования по размеру и сушки полученного продукта.
24. Способ получения абсорбента для удаления серосодержащих органических соединений из газовых или жидких потоков путем обеспечения от примерно 50 до примерно 100 массовых частей карбоната железа, имеющего размер частиц около 100 меш, смешивания с карбонатом железа от примерно 2 массовых частей до примерно 10 массовых частей цементирующего связующего и от примерно 15 до примерно 25 массовых частей воды, экструдирования смеси карбоната железа, цементирующего связующего и воды с получением экструдата требуемой длины и затем сушки экструдата до содержания влаги менее чем 3 мас.% от массы высушенного экструдата.
25. Способ по п.24, в котором карбонатом железа является сидерит.
26. Способ по п.24, в котором цементирующим связующим является кальциевоалюминатный цемент.
27. Способ по п.25, в котором около 5 массовых частей цементирующего связующего и около 20 массовых частей воды смешивают с примерно 95 массовых частей порошка сидерита.
28. Способ по п.27, в котором порошок сидерита проходит через сито размером около 100 меш.
29. Способ удаления серосодержащих соединений из газового или жидкого потока путем использования абсорбента, в основном содержащего карбонат железа, и контактирования карбоната железа с потоком.
30. Способ по п.29, в котором карбонатом железа является сидерит.
31. Способ по п.30, в котором абсорбент находится в форме таблеток, изготовленных из смеси порошкообразного сидерита и цементирующего связующего вместе с достаточным количеством воды для гидратации цемента.
32. Способ по п.30, в котором таблетки включают от примерно 70 до примерно 100 мас.% сидерита и от примерно 2 до примерно 10 мас.% цементирующего связующего.
33. Способ по п.31, в котором цементирующим связующим является кальциевоалюминатный цемент.
34. Способ по п.31, в котором таблетки получают экструдированием.
35. Способ по п.31, в котором таблетки сушат до содержания влаги менее чем 3 мас.%.
36. Способ по п.29, в котором серосодержащие соединения выбирают из группы, состоящей из сероводорода, сероокиси углерода, органических дисульфидов и меркаптанов.
37. Способ по п.31, в котором таблетки размещают в слое.
38. Способ по п.37, в котором поток выбирают из природного газа, потоков легких углеводородов, сырой нефти, смесей кислых газов, газообразного диоксида углерода, анаэробного газа, биогаза и геотермальных потоков.
39. Способ по п.29, в котором потоком является высокосернистый нефтяной газ внутри буровой скважины и в котором карбонат железа тонко измельчен и распределен в буровом растворе, который циркулирует через буровую скважину.
40. Способ регенерации абсорбента из карбоната железа, используемого для удаления серосодержащих соединений из потоков жидкости, газа или смеси газа и жидкости, путем периодического контактирования абсорбента с воздухом и паром.
41. Способ удаления серы из потоков жидкости, газа или смеси газа и жидкости, включающих серосодержащие соединения, путем объединения потока с кислородсодержащим газом и водяным паром перед подачей потока в поглощающий слой из карбоната железа.
42. Способ по п.41, в котором поток включает газы, содержащие сероводород.
43. Способ удаления серы из потоков жидкости, газа или смеси газа и жидкости, включающих серосодержащие соединения, путем пропускания потока через слой карбоната железа в атмосфере влажного воздуха.
44. Способ непрерывной регенерации абсорбента из карбоната железа, используемого для удаления серы из потоков жидкости, газа или смеси газа и жидкости, включающих серосодержащие соединения, путем воздействия на карбонат железа влажного воздуха или кислорода и водяного пара во время поглощения.
45. Способ по п.44, в котором серу удаляют в виде элементарной серы.